ПОРОШОК ДЛЯ СЕРОСОДЕРЖАЩЕЙ НАПОЛНЯЕМОЙ ПРОВОЛОКИ, ПРОВОЛОКА С НАПОЛНИТЕЛЕМ И СПОСОБ ПОЛУЧЕНИЯ ПРОВОЛОКИ С НАПОЛНИТЕЛЕМ, В КОТОРОМ ПРИМЕНЯЕТСЯ ЭТОТ ПОРОШОК

1. Порошок для проволоки с наполнителем, предназначенной для легирования ванны жидкого металла, образованный из частиц, состоящих по меньшей мере на 95% из серы, отличающийся тем, что его гранулометрический состав определен следующим образом:
- 1 мкм ≤ d10 ≤ 340 мкм;
- 200 мкм ≤ d50 ≤ 2000 мкм;
- 500 мкм ≤ d90 ≤ 2900 мкм.
2. Порошок по п.1, отличающийся тем, что его гранулометрический состав определен следующим образом:
- 20 мкм ≤ d10 ≤ 300 мкм;
- 800 мкм ≤ d50 ≤ 1900 мкм;
- 2000 мкм ≤ d90 ≤ 2700 мкм.
3. Порошок по п.1 или 2, отличающийся тем, что он происходит из гомогенной смеси двух гранулометрических совокупностей 1 и 2, причем гранулометрическая совокупность 1 составляет от 50 до 90 мас.% смеси, а гранулометрическая совокупность 2 составляет от 10 до 50 мас.% смеси, причем указанные гранулометрические совокупности определены следующим образом:
гранулометрическая совокупность 1:
- 350 мкм ≤ d10 ≤ 1400 мкм,
- 650 мкм ≤ d50 ≤ 2200 мкм,
- 1000 мкм ≤ d90 ≤ 3000 мкм;
гранулометрическая совокупность 2:
- 1 мкм ≤ d10 ≤ 250 мкм,
- 50 мкм ≤ d50 ≤ 500 мкм,
- 100 мкм ≤ d90 ≤ 800 мкм,
где d10, d50 и d90 представляют собой эквивалентные диаметры частиц, для которых значения интегральных функций распределения равны соответственно 10, 50 и 90 мас.%.
4. Порошок по п.3, отличающийся тем, что гранулометрическая совокупность 1 составляет 65-75 мас.% смеси, а гранулометрическая совокупность 2 составляет 25-35 мас.% смеси.
5. Проволока с наполнителем на основе серы, предназначенная для легирования металлического расплава, отличающаяся тем, что она содержит порошок по любому из пп.1-4, причем степень уплотнения этого порошка внутри проволоки больше или равна 85%.
6. Способ получения проволоки с наполнителем на основе серы для легирования ванны жидкого металла, отличающийся тем, что он содержит следующие этапы:
- получение порошка по любому из пп.1-4;
- насыпание указанного порошка под действием силы тяжести на металлическую полосу;
- сварка или механическое сворачивание в трубку указанной полосы, чтобы получить проволоку, и профилирование этой проволоки до выбранного диаметра, чтобы получить проволоку, в которой степень уплотнения порошка больше или равна 85%.